(57)【特許請求の範囲】
【請求項１】
少なくともポリ乳酸及び水を含むポリ乳酸エマルションと、有機溶剤とを含有してなり、
前記有機溶剤の沸点が１６０℃〜２５０℃であり、かつ前記有機溶剤の含有量が５質量％〜１０質量％であることを特徴とする塗料。
【請求項２】
少なくともポリ乳酸及び水を含むポリ乳酸エマルションと、有機溶剤とを含有してなり、
前記有機溶剤の沸点が１００℃以上であり、かつ前記有機溶剤の含有量が１０質量％以下であり、
前記有機溶剤が、沸点が異なる２種類以上の有機溶剤を含有し、最も沸点が低い有機溶剤の含有量が、最も沸点が高い有機溶剤の含有量より少ないことを特徴とする塗料。
【請求項３】
少なくともポリ乳酸及び水を含むポリ乳酸エマルションと、有機溶剤とを含有してなり、
前記有機溶剤の沸点が１００℃以上であり、かつ前記有機溶剤の含有量が１０質量％以下であり、前記有機溶剤が、ジエチレングリコールブチルメチルエーテル、プロピレングリコールモノメチルエーテル、エチレングリコールモノブチルエーテル、及びエチレングリコールモノメチルエーテルから選択される少なくとも１種であることを特徴とする塗料。
【請求項４】
請求項１から３のいずれかに記載の塗料で塗装された筐体を備えることを特徴とする電子機器。
【発明の詳細な説明】
【技術分野】
【０００１】
本発明は、ノート型パソコン、携帯電話機等の電子機器の筐体の塗装に用いられる環境負荷の小さい塗料及び該塗料で塗装された筐体を備える電子機器に関する。
【背景技術】
【０００２】
近年、ノート型パソコン、携帯電話等の電子機器においても環境負荷の低減が求められている。そのため、電子機器の筐体材料としてトウモロコシ等の植物を原料としたポリ乳酸を改良した材料が用いられている。しかし、電子機器の筐体を塗装する塗料としては、未だエポキシ樹脂等の石油を原料とする樹脂が用いられており、環境負荷の低い材料への転換が求められている。
このため、植物系素材を用いた塗料として、例えばセルロース又は澱粉を原料とするものが種々提案されている（特許文献１、特許文献２、特許文献３、及び特許文献４参照）。
また、ポリ乳酸を原料とする塗料について提案されている（特許文献５参照）。しかし、この提案は、ジオキソラン溶剤を用いた有機溶剤系塗料である。
【０００３】
また近年、ＶＯＣ（Ｖｏｌａｔｉｌｅ  Ｏｒｇａｎｉｃ  Ｃｏｍｐｏｕｎｄ；揮発性有機化合物）削減の要求から、水性塗料への移行が望まれており、例えばポリ乳酸を原料とするエマルションが提案されている（特許文献６参照）。
このポリ乳酸エマルションは、植物系素材を用いており、ＶＯＣを削減できることから、環境負荷を大幅に低減することが期待できる。しかし、ポリ乳酸エマルションからなる塗料を、電子機器の筐体材料であるＰＣ−ＡＢＳ樹脂又はポリ乳酸からなる基材上に塗装すると、得られた塗膜は、不均一で泡が発生し、白濁してしまい、密着性及び硬度が劣るという問題がある。
【０００４】
したがって優れた密着性、外観性（均一性、泡の有無、透明、色調）、及び硬度を兼ね備え、ノート型パソコン、携帯電話等の電子機器の筐体に環境負荷の小さい塗膜を形成できる塗料の速やかな提供が望まれているのが現状である。
【先行技術文献】
【特許文献】
【０００５】
【特許文献１】特開２００２−１２９０９４号公報
【特許文献２】特開２００４−２２４８８７号公報
【特許文献３】特開２００６−２８２９６０号公報
【特許文献４】特開平６−３４６０１５号公報
【特許文献５】特許第３９８３０８２号公報
【特許文献６】特開２００４−２７７６８１号公報
【発明の概要】
【発明が解決しようとする課題】
【０００６】
本発明は、環境負荷を小さくすることができる優れた塗料及び該塗料で塗装された筐体を備える電子機器を提供することを目的とする。
【課題を解決するための手段】
【０００７】
前記課題を解決するための手段としては、後述する付記に記載した通りである。即ち、
開示の塗料は、少なくとも水及びポリ乳酸を含むポリ乳酸エマルションと、有機溶剤とを含有してなり、前記有機溶剤の沸点が１００℃以上であり、かつ前記有機溶剤の含有量が１０質量％以下である。
開示の電子機器は、開示の前記塗料で塗装された筐体を備えている。
【発明の効果】
【０００８】
開示の塗料によると、従来における前記諸問題を解決し、前記目的を達成することができ、単独では塗料として電子機器の筐体の塗装に耐えられなかったポリ乳酸エマルションに、水よりも沸点の高い有機溶剤を少量添加することにより、密着性、外観性（均一性、泡の有無、透明、色調）、及び硬度が向上し、電子機器の筐体に環境負荷の小さい塗膜を形成できる。
開示の電子機器によると、従来における前記諸問題を解決し、前記目的を達成することができ、開示の前記塗料で塗装された筐体を備えた環境負荷の小さいノート型パソコン、携帯電話などを提供できる。
【図面の簡単な説明】
【０００９】
【図１】図１は、実施例１における試料Ａ（比較例）の塗膜の状態を示す写真である。
【図２】図２は、実施例１における試料Ｂ（実施例）の塗膜の状態を示す写真である。
【図３】図３は、実施例２における試料Ｆ（実施例）の塗膜の状態を示す写真である。
【図４】図４は、本発明の電子機器の一例としてのノート型パソコンの斜視図である。
【図５】図５は、図４のノート型パソコンのフロントカバーを示す写真である。
【図６】図６は、図４のノート型パソコンのバックカバーを示す写真である。
【図７】図７は、図４のノート型パソコンのアッパカバーを示す写真である。
【図８】図８は、図４のノート型パソコンのロアカバーを示す写真である。
【発明を実施するための形態】
【００１０】
（塗料）
本発明の塗料は、ポリ乳酸エマルションと、有機溶剤とを含有してなり、更に必要に応じてその他の成分を含有してなる。
【００１１】
＜ポリ乳酸エマルション＞
前記ポリ乳酸エマルションは、少なくとも水及びポリ乳酸を含み、可塑剤、分散剤（乳化剤）、更に必要に応じてその他の成分を含有してなる。
【００１２】
−ポリ乳酸−
前記ポリ乳酸としては、特に制限はなく、目的に応じて適宜選択することができ、例えば、ポリ−Ｌ−乳酸（ＰＬＬＡ）、ポリ−Ｄ−乳酸（ＰＤＬＡ）、Ｌ−乳酸とＤ−乳酸とのランダム共重合体などが挙げられ、更に必要に応じてその他の共重合成分を含んでいてもよい。これらは１種単独で用いてもよいし、２種以上を併用してもよい。
前記ポリ乳酸としては、特に制限はなく、公知のものの中から適宜選択することができ、市販品であってもよいし、適宜合成した合成品であってもよい。
前記市販品としては、例えばテラマック（登録商標）ＴＥ−２０００（ユニチカ株式会社製）、レイシア（登録商標）Ｈ−１００Ｊ、１００Ｈ（いずれも、三井化学株式会社製）、エコディア（登録商標）（東レ株式会社）などが挙げられる。
前記合成品としては、特に制限はなく、目的に応じて適宜選択することができるが、例えば、その合成の方法としては、例えば、ポリ乳酸前駆体を重合等する方法、などが挙げられる。前記ポリ乳酸前駆体としては、特に制限はなく、目的に応じて適宜選択することができるが、例えば、Ｌ−ラクタイド、Ｄ−ラクタイド、などが挙げられる。
前記ポリ乳酸の平均分子量としては、特に制限はなく、公知のものの中から適宜選択することができる。
【００１３】
−水−
前記水としては、特に制限はなく、目的に応じて適宜選択することができ、例えばイオン交換水、限外濾過水、逆浸透水、蒸留水等の純水、又は超純水を用いることができる。
【００１４】
−可塑剤−
前記可塑剤としては、特に制限はなく、目的に応じて適宜選択することができ、例えばクエン酸誘導体、エーテルエステル誘導体、グリセリン誘導体、フタル酸誘導体、アジピン酸誘導体、ポリヒドロキシカルボン酸、ポリエステル誘導体、ロジンなどが挙げられる。これらは、１種単独で使用してもよいし、２種以上を併用してもよい。
【００１５】
前記可塑剤の添加量は、結晶化度、柔軟性、などに影響するので、透明性が良好な範囲に留めることが好ましい。具体的には、前記ポリ乳酸１００質量部に対し５質量部〜４０質量部添加することが好ましい。前記添加量が、５質量部未満であると、可塑化効果が発揮できなくなることがあり、４０質量部を超えると、可塑剤が表面にしみ出て表面を汚したり、透明性や光沢が損なわれたりするという問題が発生することがある。
【００１６】
−分散剤（乳化剤）−
前記分散剤としては、例えばアニオン性界面活性剤、カチオン性界面活性剤、非イオン性界面活性剤、高分子界面活性剤、ポリビニルアルコール等の水溶性高分子などが挙げられる。
【００１７】
前記分散剤の添加量は、前記ポリ乳酸１００質量部に対し０．５質量部〜２０質量部が好ましい。前記添加量が、０．５質量部未満であると、分散が困難となり塗膜表面に凹凸が発生することがあり、２０質量部を超えると、塗膜の耐水性が悪くなることがある。
【００１８】
前記ポリ乳酸エマルションには、前記ポリ乳酸、水、可塑剤、及び分散剤以外にも更に必要に応じて、例えば有機溶剤、粘度調整剤、表面平滑剤、撥水剤（疎水性向上剤）、防錆剤、流動性調整剤、防腐剤、消泡剤、着色剤などを添加することができる。
【００１９】
前記ポリ乳酸をエマルション化する方法としては、特に制限はなく、目的に応じて適宜選択することができ、例えば特開２００１−３５４８４１号公報、特開２００２−３６０７号公報、特開２００２−１２１２８８号公報、特開２００４−２７７６８１号公報等に開示されている方法などが挙げられる。
具体的には、（１）攪拌装置を有する密閉槽内に、ポリ乳酸、可塑剤、分散剤及び水を同時に仕込み、加熱攪拌しながら加圧してポリ乳酸を分散させる加圧分散法、（２）常圧又は加圧下に保持されている熱水中に、ポリ乳酸、可塑剤、及び分散剤を含む溶融物を添加攪拌して分散させる直接分散法、（３）ポリ乳酸の有機溶媒溶液を、可塑剤及び分散剤を含む水溶液中に添加攪拌して分散させた後、有機溶媒を除去する方法、（４）ポリ乳酸を加熱溶融させ、これに可塑剤及び分散剤を含む水溶液を添加攪拌してポリ乳酸を水に分散させる転相法、などが挙げられる。
【００２０】
＜有機溶剤＞
前記有機溶剤としては、前記ポリ乳酸エマルションと混ざり合い、沸点が１００℃以上であれば特に制限はなく、目的に応じて適宜選択することができ、例えば、エチレングリコールモノメチルエーテル、エチレングリコールモノブチルエーテル、ジエチレングリコールエチルメチルエーテル、エチレングリコールモノメチルエーテルアセテート、ジエチレングリコールジエチルエーテル、ジエチレングリコールモノメチルエーテル、ジエチレングリコールモノエチルエーテル、ジエチレングリコールモノブチルエーテル、プロピレングリコールモノメチルエーテル、ジプロピレングリコールメチルエーテル、ジプロピレングリコールジメチルエーテル、トリプロピレングリコールジメチルエーテル、トリプロピレングリコールメチルエーテル等のエーテル類；エチレングリコール、テキサノール、二塩基酸エステル、ブチルセロソルブアセテート、メチルピロリドン、などが挙げられる。これらは、１種単独で使用してもよいし、２種以上を併用してもよい。これらの中でも、ジエチレングリコールブチルメチルエーテル、プロピレングリコールモノメチルエーテル、エチレングリコールモノブチルエーテル、エチレングリコールモノメチルエーテルが特に好ましい。
【００２１】
前記有機溶剤は、沸点が１００℃以上であり、１６０℃〜２５０℃であることが好ましい。前記沸点が、１００℃未満であると、水よりも先に蒸発してしまい、造膜性の向上に寄与しないため、密着性や外観（透明性）が悪くなることがある。
前記有機溶剤としては、沸点が異なる２種類以上の有機溶剤を用いることが、段階的に有機溶剤の蒸発が起こり、塗膜の固化がゆっくり確実に進むため、外観が良い膜が得られやすい点で好ましい。また、固形分として複数種の成分を含む場合にはそれぞれの成分に効果的に作用するものを選択できる点で有利である。
この場合、最も沸点が低い有機溶剤の含有量が、最も沸点が高い有機溶剤の含有量より少ないことがより好ましい。前記最も沸点が低い有機溶剤の含有量が、最も沸点が高い有機溶剤の含有量より多いと、レベリング効果が下がり、塗膜表面に凹凸が現れたり、透明性が損なわれたりすることがある。
【００２２】
沸点が異なる２種類の有機溶剤を用いる場合には、例えばジエチレングリコールブチルメチルエーテル（沸点２１２℃）とプロピレングリコールモノメチルエーテル（沸点１２０℃）との組み合わせ、ジエチレングリコールブチルメチルエーテル（沸点２１２℃）とエチレングリコールモノメチルエーテルアセテート（沸点１４５℃）との組み合わせ、エチレングリコールモノブチルエーテル（沸点１７１℃）とエチレングリコールモノメチルエーテル（沸点１２４℃）との組み合わせ、ジエチレングリコールモノブチルエーテル（沸点２３０℃）とプロピレングリコールモノメチルエーテル（沸点１２０℃）との組み合わせなどが挙げられる。
前記有機溶剤の含有量は、１０質量％以下であることが好ましく、５質量％〜１０質量％がより好ましい。前記有機溶剤の含有量が、１０質量％を超えると、塗膜の硬度が下がることがある。
【００２３】
−その他の成分−
前記その他の成分としては、例えば着色剤、紫外線吸収剤、光安定剤、酸化防止剤、表面調整剤、顔料分散剤、などが挙げられる。
【００２４】
本発明の塗料は、密着性、外観性（均一性、泡の有無、透明、色調）、及び硬度が向上し、ノート型パソコン、携帯電話等の電子機器の筐体に塗装可能となり、環境負荷が小さいので、各種塗装に用いることができるが、以下に説明する塗膜及び電子機器の塗装に好適に用いられる。
【００２５】
＜塗膜＞
本発明で用いられる塗膜は、本発明の前記塗料を塗装して得られる以外は、特に制限はなく、その形状、構造、大きさ等については適宜選択することができる。
前記塗料の塗装方法としては、特に制限はなく、目的に応じて適宜選択することができ、例えばバーコーター法、スプレーコート法、カーテンコート法、スピンコート法、グラビヤコート法、インクジェット法、ディップ法、などが挙げられる。
前記塗膜の厚みは、５μｍ〜３０μｍであることが好ましい。
前記塗膜のＪＩＳ  Ｋ５６００−５−４に基づく鉛筆硬度は、「Ｈ」以上が好ましく、「２Ｈ」以上がより好ましい。前記鉛筆硬度が、「Ｈ」未満であると、例えば、ノート型パソコン、携帯電話等の筐体に塗装した場合、使用（携帯）の際に簡単に表面にキズがついてしまい、美観を損なうことがある。ただし、テレビ、エアコン等の静置して使用されるものでは、ノート型パソコン、携帯電話等の携帯して使用されるものに比べて鉛筆硬度の要求が低いものもある。
前記塗膜は、環境負荷が小さく、密着性、外観性（均一性、泡の有無、透明、色調）、及び硬度に優れていることから、各種分野において好適に使用することができ、例えば、ノート型パソコン、携帯電話等の電子機器の筐体などとして好適に使用することができる。
【００２６】
（電子機器）
本発明の電子機器は、本発明の前記塗料で塗装された筐体を備えていること以外は、特に制限はなく、その形状、構造、大きさ等については適宜選択することができる。
前記電子機器としては、特に制限はなく、目的に応じて適宜選択することができ、例えばパソコン（ノート型パソコン、デスクトップ型パソコン）、電話機、携帯電話、コピー機、ファクシミリ、各種プリンター、デジタルカメラ、テレビ、ビデオ、ＣＤ装置、ＤＶＤ装置、エアコン、リモコン装置、などが挙げられる。これらの中でも、携帯して使用する点でノート型パソコン、携帯電話が特に好ましい。
前記電子機器の筐体の塗装を、本発明の前記塗料を用いて行うことができる。
【００２７】
ここで、図４に、本発明の電子機器の一例としてのノート型パソコンを示す。
この図４のノート型パソコン２０は、ノート型パソコン本体２１と、回動して開かれる液晶表示パネル部２２とを備えてなる。ノート型パソコン本体２１は、扁平形状のハウジング２５の上面に入力手段としてのキーボード部２３及びポインティングディバイス２４を有し、ハウジング２５の内部にはハードディスク装置、及びＣＰＵ、メモリ等を搭載したプリント基板、バッテリが収納されている。
このノート型パソコンの筐体としては、図５に示すフロントカバー、図６に示すバックカバー、図７に示すアッパカバー、及び図８に示すロアカバーに分けられる。これらは、いずれも本発明の前記塗料を用いて塗装することが可能である。
【実施例】
【００２８】
以下、実施例を挙げて本発明をより具体的に説明するが、本発明は、これらの実施例に何ら制限されるものではない。
【００２９】
（実施例１）
−ポリ乳酸エマルションの作製−
特開２００４−２７７６８１号公報の実施例を参照し、以下のようにしてポリ乳酸エマルションを作製した。
ポリ乳酸（三井化学株式会社製、レイシア１００Ｈ）２００ｇ、荒川化学株式会社製ロジンエステルＡ−１２５を２０ｇ、ポリエステル系改質剤（大日本インキ化学工業株式会社製、ＰＤ−１５０）３０ｇ、ポリビニルアルコール（けん化度：８８．１％）１０ｇ、イオン交換水３９０ｇ、及び酢酸エチル２００ｇを混合し、高速ホモジナイザーを使用して、２００ｒｐｍで昇温し、９０℃まで上昇した後、回転数を１３，０００ｒｐｍまで上げて１時間撹拌した。この間温度は１２５℃となった。その後４０℃まで冷却し、減圧下で酢酸エチルを除去して、ポリ乳酸エマルションを作製した。
ここで、ロジンエステルＡ−１２５及びポリエステル系改質剤ＰＤ−１５０が柔軟性を与え、可塑剤の働きをしており、ポリビニルアルコールが分散剤の働きをしている。
【００３０】
−試料Ａ〜試料Ｅの作製−
下記表１に示す組成（質量％）により、作製したポリ乳酸エマルションに、有機溶剤としてのジエチレングリコールブチルメチルエーテル（沸点２１２℃）を添加して、試料Ａ〜試料Ｅを作製した。
次に、作製した各試料を、厚み１ｍｍのＡＢＳ樹脂の平板にバーコーターで、塗膜の厚みが１５μｍになるように塗装して、８０℃で４０分間加熱乾燥した。
各試料を塗装した塗膜について、以下のようにして、密着性、外観、及び鉛筆硬度の評価を行った。結果を表１に示す。また、試料Ａ（比較例）の塗膜の状態を図１、試料Ｂ（実施例）の塗膜の状態を図２に示す。
【００３１】
＜密着性試験＞
ＪＩＳ  Ｋ５６００−５−６に基づき、カッターナイフの刃は常に新しいものを使用し、ＡＢＳ樹脂の平板まで到達する切込みを１ｍｍ間隔で１１本入れた後、９０°向きを変えて更に切り込みを１ｍｍ間隔で１１本入れて、カットした塗膜面に約５０ｍｍ付着するように粘着テープ（ニチバン社製セロテープ（登録商標）１８ｍｍ幅）を貼り付けた。粘着テープを付着させてから１〜２分間後に粘着テープの端を持って塗膜面に直角に保ち、瞬間的に引き剥がした。１００マス中、剥離せずに残っている碁盤マス目の数で、密着性を評価した。
全ての碁盤マス目で剥離のない状態(＝１００／１００)を「ＯＫ」、１マス目でも剥離が生じた状態を「ＮＧ」とした。
【００３２】
＜鉛筆硬度の評価＞
ＪＩＳ  Ｋ５６００−５−４に基づき、各塗膜の鉛筆硬度を評価した。「６Ｂ」、「５Ｂ」、「４Ｂ」、「３Ｂ」、「２Ｂ」、「Ｂ」、「ＨＢ」、「Ｆ」、「Ｈ」、「２Ｈ」、「３Ｈ」、「４Ｈ」、「５Ｈ」、「６Ｈ」の順に硬くなり、本発明においては、「Ｈ」以上を合格とした。
【００３３】
＜外観の評価＞
各塗膜の外観（均一性、泡の有無、透明、色調）を目視観察し、以下の基準で評価した。
〔均一性の判断基準〕
・「均一」  ：目視の範囲で、表面凹凸、膜厚分布、色合いのムラが見られない（図２及び図３参照）
・「不均一」：目視の範囲で、表面凹凸、膜厚分布、色合いのムラが確認できる（図１参照）
〔色調の判断基準〕
◎：透明
○：やや白味
△：白っぽい
×：白濁
【００３４】
【表１】
0005633137.tif 000002
表１の結果から、試料Ａ（比較例）は、ポリ乳酸エマルション単体であるが、不均一で密着性が悪く、容易に剥離した。鉛筆硬度が「Ｂ」であるのは、剥離の状態から、塗膜の硬度が柔らかいのではなく、密着不足による結果であると考えられた。図１の結果から、試料Ａの塗膜は、不均一かつ白濁して泡の発生も見られ、ノート型パソコン、携帯電話等の電子機器の筐体の塗装に耐え得るものではなかった。
次に、ジエチレングリコールブチルメチルエーテルの含有量を増やすと、試料Ｂ〜試料Ｄ（実施例）、及び試料Ｅ（比較例）の順で透明感が増した。ジエチレングリコールブチルメチルエーテルを配合した試料Ｂ〜試料Ｄ（実施例）、及び試料Ｅ（比較例）は、いずれも十分な密着性が得られた。
ただし、ジエチレングリコールブチルメチルエーテルの配合量を増やすと鉛筆硬度がやや低下する傾向が見られ、１５質量％配合した試料Ｅ（比較例）は、鉛筆硬度が「ＨＢ」まで低下し、ノート型パソコン、携帯電話等の電子機器の仕様を満たさないレベルとなった。密着性が十分に得られていること、及び生地露出の状態から、残留有機溶剤の影響で塗膜そのものが柔らかくなっているためであると判断した。
【００３５】
（実施例２）
以下のようにして、表２に示す試料Ｆ及び試料Ｇを作製した。
−試料Ｆの作製−
表２に示すとおり、実施例１と同じポリ乳酸エマルション９２質量％に、有機溶剤としてジエチレングリコールブチルメチルエーテル（沸点２１２℃）５質量％、及びプロピレングリコールモノメチルエーテル（沸点１２０℃）３質量％を配合して、試料Ｆを作製した。
【００３６】
−試料Ｇの作製−
表２に示すとおり、実施例１と同じポリ乳酸エマルション９２質量％に、有機溶剤としてジエチレングリコールブチルメチルエーテル（沸点２１２℃）３質量％、及びプロピレングリコールモノメチルエーテル（沸点１２０℃）５質量％を配合して、試料Ｇを作製した。
【００３７】
次に、実施例１の試料Ｂ及び試料Ｃと、上記作製した試料Ｆ及び試料Ｇを、厚み１ｍｍのＡＢＳ樹脂の平板にバーコーターで、厚みが１５μｍとなるように塗装して、８０℃で４０分間加熱乾燥した。
各試料を塗装した塗膜について、実施例１と同様にして、密着性、外観、及び鉛筆硬度の評価を行った。結果を表２に示す。また、試料Ｆの塗膜の状態を図３に示す。
【００３８】
【表２】
0005633137.tif 000003
表２の結果から、試料Ｂ（実施例）は、外観がやや白味を帯びていたが、プロピレングリコールモノメチルエーテルを３質量％追加した試料Ｆは透明な塗膜が得られた（図３参照）。試料Ｆ（実施例）に配合した有機溶剤総量は試料Ｃ（実施例）と同じであるが、試料Ｆ（実施例）では試料Ｃ（実施例）のような鉛筆硬度の低下傾向もなく、「２Ｈ」を保っていた。
また、沸点の低いプロピレングリコールモノメチルエーテルの配合量が多い試料Ｇ（実施例）では、塗膜が白っぽくなった。密着性及び鉛筆硬度は問題ないので、塗料として使用することは可能であるが、その際には使用できる色が限定されることになる。
なお、実施例２では、有機溶剤としてプロピレングリコールモノメチルエーテルを追加配合したが、これに限られるものではなく、ポリ乳酸エマルションと混ざり合い、水よりも蒸発が遅いものであれば、適宜選択することができる。実施例１で用いた高沸点の有機溶剤であるジエチレングリコールブチルメチルエーテルよりも沸点が低く、例えば、沸点が１２０℃〜１５０℃の有機溶剤である、エチレングリコールモノメチルエーテルアセテート（沸点１４５℃）を実施例２と同様に追加した場合にも、実施例２と同様な結果が得られた。
【００３９】
（実施例３）
−黒色塗料Ｃ’、Ｆ’の作製及び塗装−
実施例１における試料Ｃ、及び実施例２における試料Ｆに、表３に示す量のカーボンブラック（ＭＡ１００、三菱化学株式会社製）を配合して、それぞれ黒色塗料を作製した。
次に、作製した各黒色塗料を用い、図４に示す本発明の電子機器の一例であるノート型パソコンにおける図６に示すバックカバーに、塗装を行った。その結果、バックカバー全面にわたり均一に塗装できた。
得られた各塗膜について、実施例１と同様にして、外観、密着性、及び鉛筆硬度を評価した。結果を表３に示す。
【００４０】
【表３】
0005633137.tif 000004
表３の結果から、実施例１における試料Ｃを用いた黒色塗料Ｃ’（実施例）、及び実施例２における試料Ｆを用いた黒色塗料Ｆ’（実施例）は、いずれも高レベルの塗膜を形成できることが分かった。
【００４１】
（比較例１）
−試料Ｈの作製−
実施例１と同じポリ乳酸エマルション９２質量％に、有機溶剤として酢酸エチル（沸点７７℃）８質量％を添加して、試料Ｈを作製した。
得られた試料Ｈを、厚み１ｍｍのＡＢＳ樹脂の平板にバーコーターで厚みが１５μｍとなるように塗装して、８０℃で４０分間加熱乾燥した。
得られた試料Ｈの塗膜について、実施例１と同様にして、密着性、外観、及び鉛筆硬度の評価を行った。結果を表４に示す。
【００４２】
【表４】
0005633137.tif 000005
表４の結果から、沸点が１００℃未満の有機溶剤を用いた試料Ｈ（比較例）の塗膜は、密着性試験において、ほぼ全面に剥離が生じて「ＮＧ」であった。外観は、試料Ａ（比較例）より細かい泡が全面に発生し、凹凸があり、白濁していた。鉛筆硬度は「Ｂ」であり、密着性不足による影響であると考えられた。
【００４３】
（実施例４）
−試料Ｉ〜試料Ｎの作製−
実施例１と同じポリ乳酸エマルションに、有機溶剤としてエチレングリコールモノブチルエーテル（沸点１７１℃）、及びエチレングリコールモノメチルエーテル（沸点１２４℃）を表５に示す量（質量％）で添加した試料Ｉ〜試料Ｎを、それぞれ作製した。
得られた試料Ｉ〜試料Ｎを、厚み１ｍｍのＡＢＳ樹脂の平板にバーコーターで厚みが１５μｍとなるように塗装して、８０℃で４０分間加熱乾燥した。
得られた各塗膜について、実施例１と同様にして、密着性、外観、及び鉛筆硬度の評価を行った。結果を表５に示す。
【００４４】
【表５】
0005633137.tif 000006
表５の結果から、試料Ｉ〜試料Ｋ及び試料Ｍ〜試料Ｎ（実施例）は、有機溶剤としてエチレングリコールモノブチルエーテルを用いた場合、有機溶剤としてエチレングリコールモノブチルエーテル、及びエチレングリコールモノメチルエーテルを用いた場合でも、密着性、外観、及び鉛筆硬度の評価について、実施例１及び２の試料Ｂ〜試料Ｄ（実施例）及び試料Ｆ〜試料Ｇ（実施例）と同レベルの結果が得られることが分かった。
ただし、エチレングリコールモノブチルエーテルを１５質量％配合した試料Ｌ（比較例）は、鉛筆硬度が「Ｆ」まで低下し、ノート型パソコン、携帯電話等の電子機器の仕様を満たさないレベルとなった。
【００４５】
以上の実施例１〜４を含む実施形態に関し、更に以下の付記を開示する。
（付記１）  少なくともポリ乳酸及び水を含むポリ乳酸エマルションと、有機溶剤とを含有してなり、
前記有機溶剤の沸点が１００℃以上であり、かつ前記有機溶剤の含有量が１０質量％以下であることを特徴とする塗料。
（付記２）  有機溶剤の含有量が、５質量％〜１０質量％である付記１に記載の塗料。
（付記３）  有機溶剤の沸点が、１６０℃〜２５０℃である付記１から２のいずれかに記載の塗料。
（付記４）  沸点が異なる２種類以上の有機溶剤を含有する付記１から３のいずれかに記載の塗料。
（付記５）  最も沸点が低い有機溶剤の含有量が、最も沸点が高い有機溶剤の含有量より少ない付記４に記載の塗料。
（付記６）  有機溶剤が、ジエチレングリコールブチルメチルエーテル、プロピレングリコールモノメチルエーテル、エチレングリコールモノブチルエーテル、及びエチレングリコールモノメチルエーテルから選択される少なくとも１種である付記１から５のいずれかに記載の塗料。
（付記７）  付記１から６のいずれかに記載の塗料で塗装された筐体を備える電子機器。
【産業上の利用可能性】
【００４６】
開示の塗料は、優れた密着性、外観性（均一性、泡の有無、透明、色調）、及び硬度を兼ね備え、環境負荷が小さいので、各種分野における塗料として好適に使用することができ、例えば、ノート型パソコン、携帯電話等の電子機器の筐体などに好適に使用することができる。
開示の電子機器は、例えば携帯電話、ノート型パソコンなどに好適である。
【符号の説明】
【００４７】
２０      ノート型パソコン
２１      ノート型パソコン本体
２２      液晶表示パネル部
２３      キーボード部
２４      ポインティングディバイス
２５      ハウジング
【図４】
0005633137.tif 000007
【図１】
0005633137.tif 000008
【図２】
0005633137.tif 000009
【図３】
0005633137.tif 000010
【図５】
0005633137.tif 000011
【図６】
0005633137.tif 000012
【図７】
0005633137.tif 000013
【図８】
0005633137.tif 000014